(57)【要約】【課題】柔軟性、耐摩耗性を有し、高強力であり、さらに、操業性が良く、低コストなカイロ用長繊維不織布の提供。【解決手段】界面活性剤を含有し、ＫＥＳ曲げ剛性が０．２ｇｆ・ｃｍ２／ｃｍ以下であり、耐摩耗性が３級以上であり、かつ、表面摩擦係数が０．２９以下であることを特徴とするカイロ用長繊維不織布、及びこれを用いた使い捨てカイロ。【選択図】なし【特許請求の範囲】
【請求項１】
界面活性剤を含有し、ＫＥＳ曲げ剛性が０．２ｇｆ・ｃｍ２／ｃｍ以下であり、耐摩耗性が３級以上であり、かつ、表面摩擦係数が０．２９以下であることを特徴とするカイロ用長繊維不織布。
【請求項２】
熱圧着部面積率が６〜４０％であり、不織布の流れ方向（機械方向）とその方向と直角方向（巾方向）の熱圧着部間距離がいずれも、０．６〜３ｍｍである、請求項１に記載のカイロ用長繊維不織布。
【請求項３】
不織布を構成する長繊維の繊維径が７〜２０μｍである、請求項１又は２に記載のカイロ用長繊維不織布。
【請求項４】
請求項１〜３のいずれか１項に記載のカイロ用長繊維不織布を用いた使い捨てカイロ。
【発明の詳細な説明】
【技術分野】
【０００１】
本発明は、柔軟性、耐摩耗性に優れ、高強力であり、さらに、操業性が良く、低コストなカイロ用長繊維不織布、及びこれを用いた特に使い捨てカイロに関する。
【背景技術】
【０００２】
使い捨てカイロをはじめとした使い捨て保温具は、一般的に空気中で発熱する組成物を、不織布又は紙にポリエチレン等のフィルムをラミネートした材料であって、該フィルムが有孔若しくは微孔フィルムであるか又はラミネート後に該フィルムを孔あけして通気性を持たせたもので包んだものである。一般に、フィルム単体では硬いものの、不織布を積層することにより、フィルム特有の貼りついた触感、ゴワゴワする肌触り等を防ぎ、布的触感が付与されている。
【０００３】
また、貼らないカイロの不織布には、人体への接触時の柔らかさを与える機能等が要求されると同時に、使用者の揉みしだき動作に伴う布帛の毛羽立ちによる使用感の劣化を防止するための機能も必要となる。
以下の特許文献１には、ポリエステル系又はポリプロピレン系合成繊維を含む不織布を水流交絡によって接合する方法による得られる、肌触り、柔軟性、耐摩耗性に優れた不織布が開示されている。しかしながら、この方法では、繊維の固定が不十分であり長繊維を用いても繊維が切断され布帛の毛羽立ち・ピリングを抑制することができないという問題がある。
【０００４】
また、以下の特許文献２と３には、スパンボンド法での製造において一対の彫刻ロール／フラットロールにより加熱・圧着する際、フラットロールの温度を彫刻ロールより低温とし、温度差を設けることで、エンボス面側のみ毛羽立ちを抑え、フラット面をフィルムと複合する方法が開示されている。かかる方法であれば、不織布厚み方向全体が熱圧着されないため、不織布の柔らかさを残すことが可能となるが、フラット面が熱圧着されていないため、強度面において劣るという問題がある。
【０００５】
不織布の柔軟性を向上させる方法として、繊維の剛性を低下させる方法がある。例えば、以下の特許文献４には、ポリブチレンテレフタレートに非晶性ポリエステルをブレンドして、素材のモジュラスを低減させ、柔らかさとヒートシール性を付与する方法が開示されている。しかしながら、この方法では、柔軟性は向上するものの、繊維が柔らかいため、不織布強度が弱く、破れやすい問題がある。
【０００６】
また、以下の特許文献５には、不織布に、軟化剤として界面活性剤・パラフィンオイルを塗布し、表面摩擦を制御した表面が滑らかなおむつ用不織布が開示されているが、毛羽立ち低減と不織布強度向上の両立させる観点での検討は何らなされていない。
【先行技術文献】
【特許文献】
【０００７】
【特許文献１】特開２００９‐１９７３８５号公報
【特許文献２】特許第５９３５３２７号公報
【特許文献３】特許第５８８８４９５号公報
【特許文献４】特開２０１１−２３１４４６号公報
【特許文献５】特開２０１６−５５４５号公報
【発明の概要】
【発明が解決しようとする課題】
【０００８】
前記した従来技術に鑑み、本発明が解決しようとする課題は、柔軟性、耐摩耗性を有し、高強力であり、さらに、操業性が良く、低コストなカイロ用長繊維不織布、及びこれを用いた使い捨てカイロを提供することである。
【課題を解決するための手段】
【０００９】
本発明者らは、前記課題を解決すべく鋭意検討し実験を重ねた結果、主に織物・編物等のテキスタイルに用いられ、繊維同士の滑りを良くすることで柔軟性付与することができる界面活性剤を適応することで、特定の熱圧着構造としたスパンボンド不織布であっても高い柔軟性を発現することができるだけでなく、繊維表面の滑りにより揉みしだき動作に伴う布帛の毛羽立ちをも抑制できることを予想外に発見し、本発明を完成するに至ったものである。
すなわち、本発明は以下の通りのものである。
【００１０】
［１］界面活性剤を含有し、ＫＥＳ曲げ剛性が０．２ｇｆ・ｃｍ２／ｃｍ以下であり、耐摩耗性が３級以上であり、かつ、表面摩擦係数が０．２９以下であることを特徴とするカイロ用長繊維不織布。
［２］熱圧着部面積率が６〜４０％であり、不織布の流れ方向（機械方向）とその方向と直角方向（巾方向）の熱圧着部間距離がいずれも、０．６〜３ｍｍである、前記［１］に記載のカイロ用長繊維不織布。
［３］不織布を構成する長繊維の繊維径が７〜２０μｍである、前記［１］又は［２］に記載のカイロ用長繊維不織布。
［４］前記［１］〜［３］のいずれかに記載のカイロ用長繊維不織布を用いた使い捨てカイロ。
【発明の効果】
【００１１】
本発明に係るカイロ用長繊維不織布は、柔軟性、耐摩耗性に優れ、高強力であり、さらに、操業性が良く、低コストなカイロ用長繊維不織布である。
【発明を実施するための形態】
【００１２】
以下、本発明の実施形態を詳細に説明する。
本実施形態のカイロ用長繊維不織布を構成する繊維としては、熱可塑性合成繊維、例えば、ポリエチレン、ポリプロピレン、共重合ポリプロピレンなどのポリオレフィン系繊維、ポリエチレンテレフタレート、ポリブチレンテレフタレート、ポリエチレンナフタレート、共重合ポリエステルなどのポリエステル系繊維、ナイロン-6、ナイロン-66、共重合ナイロンなどのポリアミド系繊維、鞘がポリエチレン、ポリプロピレン、共重合ポリエステル、芯がポリプロピレン、ポリエステルなどの組み合わせから成る芯鞘構造等の複合繊維、ポリ乳酸、ポリブチレンサクシネート、ポリエチレンサクシネートなどの生分解性繊維などの繊維などが挙げられ、紡糸性に影響のない範囲で、これらの樹脂が混合されていてもよい。
柔軟性の点からはポリアミド系繊維が好ましく、寸法安定性、剛性、耐熱性の点からはポリエステル系繊維が好ましい。
【００１３】
不織布を構成する長繊維としては、単独でもよく又は２種以上の繊維を積層して用いることもできる。長繊維の断面形状としては、丸型、及び扁平型、C型、Y型、V型などの異形断面などのいずれでも構わないが、強度の観点から、丸型繊維が好ましい。
【００１４】
本実施形態のカイロ用長繊維不織布の好ましい風合いは、ＫＥＳ曲げ剛性が０．２ｇｆ・ｃｍ２／ｃｍ以下であるものである。曲げ剛性が０．２ｇｆ・ｃｍ２／ｃｍより大きいと、カイロとして使用する際のゴワつき感が強く使用者から敬遠され、カイロ用不織布としては好ましくない。より好ましい風合いは、曲げ剛性が０．１５ｇｆ・ｃｍ２／ｃｍ以下であるものである。曲げ剛性の下限は、特に限定はないが、通常得られる不織布のＫＥＳ曲げ剛性の値である０．０１ｇｆ・ｃｍ２／ｃｍ以上が好ましい。
【００１５】
本実施形態のカイロ用長繊維不織布の好ましい耐磨耗性（毛羽等級）は、学振型１００回測定における測定方法において３級以上である。耐摩耗性が３級未満である場合、カイロとして使用している際に揉みしだき回数が増えると毛羽立ちを引き起こすため、使用者の触り心地を悪化させ、さらには熱の伝わり具合の変化を引き起こし、カイロ用途として好ましくない。
【００１６】
本実施形態のカイロ用長繊維不織布の表面摩擦係数は、０．２９以下であり、好ましくは０．２７以以下であり、より好ましくは０．２５以下である。０．２９以下であれば、カイロ用不織布として、触り心地の良い風合いを得ることができると共に、揉みしだき動作時の摩擦による毛羽立ちを抑制することができる。表面摩擦係数は小さいほどよいが、極度に小さくしようとすると圧着面積率を大きく増加させる必要があり、前記したＫＥＳ曲げ剛性の増加につながり、カイロ用不織布として使用する際のゴワつき感が強くなる。また、界面活性剤の塗布量増加によっても表面摩擦係数を低減させることができるが、フィルムとのラミネートの際、接合強力が低下することがあるため、０．１５以上が好ましい。
【００１７】
本実施形態のカイロ用長繊維不織布の目付は、好ましくは１５〜６０ｇ／ｍ２であり、より好ましくは２０〜５０ｇ／ｍ２、さらに好ましくは２５〜４５ｇ／ｍ２である。目付が１５ｇ／ｍ２より小さいと、不織布としての強度が下がりすぎ、発熱剤を包み込むというカイロ用途の基本的な性能を維持できない。他方、目付が６０ｇ／ｍ２より大きいと、どんなに圧着を調整しても目付の高さ故のゴワつき感をなくすことができず、揉みしだき性に劣るものとなる。
【００１８】
本実施形態のカイロ用長繊維不織布は、例えば、スパンボンド法により効率よく製造することができる。例えば、前記したポリエステル系樹脂を加熱溶融して紡糸口金から吐出させ、得られた紡出糸条を公知の冷却装置を用いて冷却し、エアジェットによる高速気流牽引装置にて牽引細化する。引き続き、吸引装置から排出された糸条群を開繊させた後、コンベア上に堆積させてウェブとする。次いで、このコンベア上に形成されたウェブ、凹凸の表面構造を有するエンボスロールとフラットロールからなる一対の加熱ロール間に不織布を通過させ、不織布全体に均等に分散された熱圧着部を形成させることにより、長繊維スパンボンド不織布を得ることができる。
【００１９】
本実施形態のカイロ用長繊維不織布は界面活性剤を含有する。界面活性剤としては、公知の繊維柔軟剤が挙げられる。具体的には、カルボン酸塩系のアニオン界面活性剤、スルホン酸塩系のアニオン界面活性剤、硫酸エステル塩系のアニオン界面活性剤、リン酸エステル塩系のアニオン界面活性剤（特にアルキルリン酸エステル塩）等のアニオン界面活性剤；ソルビタン脂肪酸エステル、ジエチレングリコールモノステアレート、ジエチレングリコールモノオレエート、グリセリルモノステアレート、グリセリルモノオレート、プロピレングリコールモノステアレート等の多価アルコールモノ脂肪酸エステル、Ｎ−（３−オレイロキシ−２−ヒドロキシプロピル）ジエタノールアミン、ポリオキシエチレン硬化ヒマシ油、ポリオキシエチレンソルビット蜜ロウ、ポリオキシエチレンソルビタンセスキステアレート、ポリオキシエチレンモノオレエート、ポリオキシエチレンソルビタンセスキステアレート、ポリオキシエチレングリセリルモノオレート、ポリオキシエチレンモノステアレート、ポリオキシエチレンモノラウレート、ポリオキシエチレンモノオレエート、ポリオキシエチレンセチルエーテル、ポリオキシエチレンラウリルエーテル、非イオン変性アミノシリコーンオイル等の、非イオン系界面活性剤；第４級アンモニウム塩、アミン塩又はアミン等のカチオン界面活性剤；カルボキシ、スルホネート、サルフェートを含有する第２級若しくは第３級アミンの脂肪族誘導体、又は複素環式第２級若しくは第３級アミンの脂肪族誘導体等の、両性イオン界面活性剤；などが挙げられる。
中でも非イオン系界面活性剤が好ましい。使い捨てカイロは、空気中で発熱する発熱剤を包み込むために不織布等の布帛にポリエチレン等のフィルムをラミネートするため、ポリオレフィンとの親和性が比較的良好な非イオン系界面活性剤が好ましい。
【００２０】
界面活性剤の塗布量（オイルピックアップ量）は、不織布重量に対し、好ましくは０．１ｗｔ％〜３．０ｗｔ％で塗布され、より好ましくは０．３ｗｔ％〜２．０ｗｔ％であり、さらに好ましくは０．４ｗｔ％〜１．０ｗｔ％である。塗布量が少なすぎると、十分な柔軟性の発現、及び表面摩擦低減による毛羽立ちを抑制することができない。不織布を構成する繊維表面が適度に親油性基で覆われていれば十分な柔軟性を発現することができる。塗布量を過剰に多くしても、柔軟性が大幅に向上する訳ではなく、かえってフィルムとのラミネートの際、接合強力が低下するおそれがある。界面活性剤の種類や塗布量は、塗布後の乾燥の兼ね合いによって適宜選択することができる。
【００２１】
界面活性剤の塗布方法は、公知の方法で構わない。例えば、ダイレクトグラビアコーター、チャンバードクターコーター、オフセットグラビアコーター、キスコーター、リバースキスコーター、バーコーター、カーテンコーター、エアードクターコーター、ブレードコーター、含浸コーター、等が挙げられる。
【００２２】
本実施形態のカイロ用長繊維不織布のドット構造における熱圧着部については、不織布全面積に対して６〜４０％の範囲の熱圧着部面積率で熱圧着が行われることが好ましく、より好ましくは７〜３０％であり、更に好ましくは７〜２５％である。熱圧着部面積率がこの範囲内であれば、良好な繊維相互間の熱圧着処理を実施することができ、得られる不織布を、適度な機械的強度、剛性、寸法安定性を有するものとすることができる。
熱圧着部の形状については、特には限定されないが、好ましくは織目柄、アイエル柄、ピンポイント柄、ダイヤ柄、四角柄、亀甲柄、楕円柄、格子柄、水玉柄、丸柄などが例示できる。
【００２３】
熱圧着によって不織布に転写される熱圧着部間の距離は、不織布の流れ方向（機械方向）とその方向と直角方向（巾方向）のいずれにおいても、０．６〜３ｍｍの範囲が好ましく、より好ましくは０．８〜２．５ｍｍ、更に好ましくは１〜２ｍｍである。熱圧着部間の距離がこの範囲であれば、界面活性剤を塗布した際に、揉みしだき動作に伴う圧着されていない自由度の高い糸同士の摩擦低減効果が十分に発揮され、柔軟性を向上させると共に、圧着されていない自由度の高い糸が圧着部から外れて毛羽立つ現象を十分に抑制することができる。すなわち、熱圧着部間の距離が狭すぎると毛羽立ちが抑制しやすいが、界面活性剤の摩擦低減効果が低くなり、熱圧着部間距離が広すぎると界面活性剤の摩擦低減効果と基材の柔らかさが十分に発揮されるが、毛羽立ちやすくなってしまう。
【００２４】
熱圧着の温度は、供給されるウェブの目付、速度等の条件によって適宜選択されるべきものであり、一概には定められないが、長繊維を構成する樹脂の融点よりも１０〜９０℃低い温度であることが好ましく、より好ましくは２０〜６０℃低い温度である。熱圧着の圧力も、供給されるウェブの目付、速度等の条件によって適宜選択されるべきものであり、一概には定められないが、１０〜１００Ｎ／ｍｍであることが好ましく、より好ましくは３０〜７０Ｎ／ｍｍであり、この範囲内であれば、良好な繊維相互間の熱圧着処理を行うことができ、得られる不織布を適度な機械的強度、剛性、寸法安定性を有するものとすることができる。
【００２５】
本実施形態のカイロ用長繊維不織布の見かけ密度は、好ましくは０．０６〜０．３５ｇ／ｃｍ３であり、より好ましくは０．１〜０．３３ｇ／ｃｍ３である。見かけ密度が０．０６ｇ／ｃｍ３未満では、嵩高い不織布となりすぎ、求められる耐摩耗性を持つことが困難となる。他方、見かけ密度が０．３５ｇ／ｃｍ３を超えるとゴワつき感が増し、カイロ特有の手による揉みしだき感が劣化する。
【００２６】
本実施形態のカイロ用長繊維不織布をスパンボンド法により製造する際の紡糸速度は、好ましくは3000m/min〜6000m/minであり、より好ましくは3500〜5500m/min、さらに好ましくは3700〜5000m/minである。紡糸速度が3000m/min未満では、熱圧着時の熱収縮を引き起こしやすい。他方、紡糸速度が6000m/min超では、紡糸時の糸切れによる欠点が発生しやすく、また、糸の配向性、結晶性が高くなりすぎ、熱圧着時に熱圧着部での接着が十分でなく、布強力の低下を引き起こす。
【００２７】
本実施形態のカイロ用長繊維不織布の非熱圧着部の繊維の複屈折（Δｎ）は、0.10〜0.15であることが好ましく、より好ましくは0.12〜0.15であり、さらに好ましくは0.13〜0.15である。
本実施形態のカイロ用長繊維不織布を熱圧着する前の繊維の複屈折としては、好ましくは0.06〜0.10の範囲であるが、この繊維を熱圧着することで、繊維の配向性は高まり、非熱圧着部の繊維のΔｎが上記の範囲となり、この範囲であると、繊維の微細構造が安定し、低収縮で寸法安定性に優れ、熱圧着部間の繊維強度も十分となる。
【００２８】
本実施形態のカイロ用長繊維不織布を構成する長繊維の平均繊維径は７．０μｍ以上２０．０μｍ以下であることが好ましく、より好ましくは８．０μｍ以上１８μｍ以下、さらに好ましくは９．０μｍ以上１６．５μｍ以下である。紡糸安定性の観点から７．０μｍ以上であることが好ましい。他方、強力や耐熱性の観点や、繊維の構成本数が少なくなり、繊維同士の接点が減少し、熱圧着がされ辛く耐摩耗性を得ることができなくなる可能性から２０μm以下が好ましい。
【実施例】
【００２９】
以下、実施例と比較例により本発明を具体的に説明するが、本発明は下記の実施例のみに限定されるものではない。尚、不織布製造における流れ方向（機械方向）をＭＤ方向、その方向と直角方向で巾方向をＣＤ方向という。
まず、用いた測定条件等を以下に記載する。
【００３０】
１．平均繊維径（μｍ）
キーエンス社製のマイクロスコープ顕微鏡（ＶＨ−８０００）を用い、繊維の直径を１０００倍に拡大して測定し、各２０本の平均値として求めた。
【００３１】
２．目付（ｇ／ｍ２）
ＪＩＳ−Ｌ１９０６に準じ、ＭＤ方向２０ｃｍ×ＣＤ方向５ｃｍの試験片を不織布のＣＤ方向に採取位置が均等になるように５枚採取して質量を測定し、その平均値を単位面積あたりの重量に換算して目付（ｇ／ｍ２）を求めた。
【００３２】
３．厚さ（ｍｍ）
ＪＩＳ  Ｌ１９０６（２０００）５．１  厚さに準拠し、荷重１９．６ｃＮ／ｃｍ２（２０ｇｆ／ｃｍ２）で測定した。
【００３３】
４．見かけ密度（ｇ／ｃｍ３）
上記２で測定した目付と上記３で測定した厚さから、下記式：
見かけ密度＝目付け÷（厚さ×１０００）
を用いて算出した。
【００３４】
５．耐摩耗性（毛羽等級）［級］
株式会社大栄科学精器製作所製「学振型染色物摩擦堅牢度試験機」を用いて、不織布を試料とし、摩擦布は金巾３号を使用して、荷重５００ｇｆを使用、摩擦回数１００往復にて摩擦させ、不織布表面の毛羽立ち、磨耗状態を下記の基準に目視判定で評価した（ｎ＝５の平均値）。
０級：損傷大
１級：損傷中
２級：損傷小
３級：損傷なし、毛羽発生あり小
４級：損傷なし、毛羽発生微小
５級：損傷なし、毛羽なし
【００３５】
６．風合い（ＫＥＳ曲げ剛性）［ｇｆ・ｃｍ２／ｃｍ］
カトーテック株式会製ＫＥＳ−ＦＢ２（ＫＡＷＡＢＡＴＡＳ  ＥＶＡＬＵＡＴＩＯＮ  ＳＹＳＴＥＭ−２  ＰＵＲＥ  ＢＥＮＤＩＮＧ  ＴＥＳＴＥＲ）を用い、試料は１０ｃｍ角とし、１ｃｍ間隔のチャックに試料を把持して、曲率−２．５〜＋２．５ｃｍ−１の範囲で、０．５０（ｃｍ−１）の変形速度で純曲げ試験を行い、曲げ剛性（Ｂ）を求めた。
【００３６】
７．表面摩擦係数
ＪＩＳ−Ｋ７１２５に準じ、タテ（ＭＤ方向）２０ｃｍ×ヨコ（ＣＤ方向）８ｃｍに切り取った試料に、摩擦子に共布を摩擦方向がタテになるようにセットした接触面積４０ｃｍ２（一辺の長さ６３ｍｍ）の正方形で質量２００ｇのすべり片を乗せ、速度１００ｍｍ／分で引っ張ったときの動摩擦力を測定した。タテ（ＭＤ）方向を３回測定し、下記式から算出した平均値を表面摩擦係数とした。数値が小さい方が、摩擦抵抗が少ないことを意味する。
表面摩擦係数＝動摩擦力（Ｎ）／滑り片の質量によって生じる法線力（＝１．９６Ｎ）
【００３７】
８．引張強力（Ｎ／３０ｍｍ幅）
島津製作所社製オートグラフＡＧＳ−５Ｇ型を用いて、３０ｍｍ幅の試料を把握長１００ｍｍ、引張速度３００ｍｍ/ｍiｎで伸長し、得られる破断時の荷重を不織布のＭＤ方向について５回測定を行い、その平均値として求めた。
【００３８】
９．複屈折率（Δｎ）
熱圧着後の不織布から非熱圧着部となる糸を採取し、ＯＬＹＭＰＵＳ社製のＢＨ２型偏光顕微鏡コンペンセーターを用いて、通常の干渉縞法によってレターデーションと繊維径より複屈折率を求めた。
【００３９】
［実施例１］
融点が２６５℃であるポリエチレンテレフタレート樹脂を常用の溶融紡糸装置に供給して３００℃で溶融し、円形断面の紡糸孔を有する紡糸口金から吐出し、エアジェットによる高速気流牽引装置を使用して紡糸速度４５００ｍ/ｍｉｎで延伸しながら、糸を冷却し、移動捕集面へ開繊し、平均繊維径が１３．６μｍの長繊維ウェブを目付３５ｇ／ｍ２となるように作製した。次に、熱圧着部面積率１４．４％であり、MD方向の熱圧着部間距離が０．７ｍｍ、とCD方向の熱圧着部間距離０．７ｍｍとなる織り目柄エンボスロールとフラットロールを用いて、該彫刻ロールの表面温度を２３０℃、該フラットロールの表面温度を２３０℃とし、カレンダー線圧３０Ｎ／ｍｍ、熱圧着することにより不織布を得た後、非イオン性アミノ変性シリコーンオイル系界面活性剤を含浸コートにて塗布量０．５ｗｔ％で塗布した。得られた不織布の物性等を以下の表１に示す。
【００４０】
［実施例２］
熱圧着時に熱圧着部面積率１１．４％であり、MD方向の熱圧着部間距離が３．０ｍｍとCD方向の熱圧着部間距離２．８ｍｍとなるアイエル柄エンボスロールとした以外は、実施施例１と同様の条件下で不織布を得た。得られた不織布の物性等を以下の表１に示す。
【００４１】
［実施例３］
主原料の熱可塑性樹脂に融点２２５℃のナイロン-6樹脂を用い２６０℃で溶融させたこと、平均繊維径が、１４．２μｍの長繊維ウェブの目付を４０ｇ／ｍ２、彫刻ロールの表面温度を２００℃、フラットロールの表面温度を２００℃としたこと以外は、実施例１と同様の条件下で不織布を得た。得られた不織布の物性等を以下の表１に示す。
【００４２】
［実施例４］
熱圧着時に熱圧着部面積率１１．４％であり、MD方向の熱圧着部間距離が３．０ｍｍとCD方向の熱圧着部間距離２．８ｍｍとなるアイエル柄エンボスロールとした以外は、実施例３と同様の条件下で不織布を得た。得られた不織布の物性等を以下の表１に示す。
【００４３】
［実施例５］
熱圧着時に熱圧着部面積率６.３％であり、MD方向の熱圧着部間距離が１．７ｍｍとCD方向の熱圧着部間距離１．７ｍｍとなるピンポイント柄エンボスロールとした以外は実施例３と同様の条件下で不織布を得た。得られた不織布の物性等を以下の表１に示す。
【００４４】
［実施例６］
界面活性剤にポリオレフィン系非イオン界面活性剤を含浸コートにて塗布量０．５ｗｔ％にて塗布したこと以外は、実施例４と同様の条件下で不織布を得た。得られた不織布の物性等を以下の表１に示す。
【００４５】
［実施例７］
目付を４５ｇ／ｍ２になるようにコンベアネットの速度を調整した以外は、実施例２と同様の条件下で不織布を得た。得られた不織布の物性等を以下の表１に示す。
【００４６】
［実施例８］
目付を６０ｇ／ｍ２になるようにコンベアネットの速度を調整したこと、彫刻ロールの表面温度を２１０℃、フラットロールの表面温度を２１０℃としたこと以外は、実施例４と同様の条件下で不織布を得た。得られた不織布の物性等を以下の表１に示す。
【００４７】
［比較例１］
界面活性剤の塗布を実施しないこと以外は、実施例１と同様の条件下で、不織布を得た。得られた不織布の物性等を以下の表２に示す。得られた不織布の耐磨耗性は良好であったが、ＫＥＳ曲げ剛性が高く、カイロ基布としては風合いの悪いものであった。
【００４８】
［比較例２］
界面活性剤の塗布を実施しないこと以外は、実施例２と同様の条件下で不織布を得た。得られた不織布の物性等を以下の表２に示す。得られた不織布は、比較例１よりも、ＫＥＳ曲げ剛性は低減しているものの、カイロ基布としては未だ風合いの悪いものであり、耐磨耗性（毛羽等級）も低くカイロとして使用上問題のあるものであった。
【００４９】
［比較例３］
界面活性剤の塗布を実施しないこと以外は、実施例３と同様の条件下で不織布を得た。得られた不織布の物性等を以下の表２に示す。得られた不織布の柔軟性は実施例３よりも劣るものの良好であったが、耐摩耗性（毛羽等級）が低く、カイロとして使用上問題のあるものであった。
【００５０】
［比較例４］
界面活性剤の塗布を実施しないこと以外は、実施例４と同様の条件下で不織布を得た。得られた不織布の物性等を以下の表２に示す。得られた不織布の柔軟性は実施例４よりも劣るものの良好であったが、耐摩耗性（毛羽等級）が低く、カイロとして使用上問題のあるものであった。
【００５１】
［比較例５］
界面活性剤の塗布を実施しないこと以外は、実施例５と同様の条件下で不織布を得た。得られた不織布の物性等を以下の表２に示す。得られた不織布の柔軟性は実施例５よりも劣るものの良好であったが、耐摩耗性（毛羽等級）が低く、カイロとして使用上問題のあるものであった。
【００５２】
［比較例６］
熱圧着時に熱圧着部面積率１４．７％であり、MD方向の熱圧着部間距離が０．３ｍｍとCD方向の熱圧着部間距離０．３ｍｍとなる織り目柄エンボスロールとした以外は、実施例３と同様の条件下で、不織布を得た。得られた不織布の物性等を以下の表２に示す。得られた不織布の耐磨耗性（毛羽等級）は良好であったが、ＫＥＳ曲げ剛性が高く、カイロ基布としては風合いの悪いものであった。
【００５３】
［比較例７］
紡糸速度５０００ｍ/ｍｉｎに調整し平均繊維径１２．９μｍとしたこと、彫刻ロールの表面温度を２５０℃、フラットロールの表面温度を１５０℃としたこと以外は、比較例１と同様の条件下で不織布を得た。得られた不織布の物性等を以下の表２に示す。得られた不織布は、比較例１よりも、ＫＥＳ曲げ剛性は低減しているが、カイロ基布としては未だ風合いの悪いものであった。また、エンボスロール面の耐摩耗性（毛羽等級）は良好であったが、フラットロール面の耐磨耗性（毛羽等級）は低かった。得られた不織布は、引っ張り強力も、実施例１、比較例１よりも劣っていたことからカイロ用基布として使用上問題のあるものであった。
【００５４】
【表１】
2018150644.tif 000002
【００５５】
【表２】
2018150644.tif 000003
【産業上の利用可能性】
【００５６】
本発明に係るカイロ用長繊維不織布は、柔軟性、耐摩耗性を有し、高強力であり、さらに、操業性が良く、低コストであるため、カイロ用基布として好適に利用可能である。